(57)【要約】【課題】  環境ホルモン類似物質であるフタル酸ジエチル（ＤＥＰ）を分解し得るレーヨンを提供する。【解決手段】  アロフェンおよび／または石炭灰、ノニオン系界面活性剤ならびにカルボキシメチルセルロースナトリウムを含む水分散液を湿式粉砕機を用いて処理して、微細なアロフェンおよび／または石炭灰が分散しているアロフェン系物質分散液を調製し、この分散液をビスコースに混合してアロフェン系物質添加ビスコースを得た後、このビスコースを湿式紡糸する方法によって、ＤＥＰ分解能を有するアロフェンおよび／または石炭灰が繊維中に分散しているアロフェン系物質含有レーヨンを得る。【選択図】なし【特許請求の範囲】
【請求項１】
アロフェンおよび／または石炭灰をセルロース１００質量部に対して１〜２０質量部含む、アロフェン系物質含有レーヨン。
【請求項２】
レーヨン中に含まれるアロフェンおよび／または石炭灰粒子のうち９０％以上が３μｍ以下の粒子径を有する、請求項１に記載のアロフェン系物質レーヨン。
【請求項３】
レーヨン中に含まれるアロフェンおよび／または石炭灰粒子のうち、９０％以上が２μｍ以下の粒子径を有する、請求項１に記載のアロフェン系物質含有レーヨン。
【請求項４】
アロフェンおよび／または石炭灰、ならびにノニオン系界面活性剤が水に分散したアロフェン系物質分散液を調製すること、
アロフェン系物質分散液をビスコースに添加混合すること、ならびに
アロフェン系物質分散液を添加したビスコースを紡糸すること
を含む、アロフェン系物質含有レーヨンの製造方法。
【請求項５】
アロフェン系物質分散液を調製する際に、カルボキシメチルセルロースナトリウムをさらに分散させることを含む、請求項４に記載の製造方法。
【請求項６】
アロフェン系物質分散液を湿式粉砕機で処理することを含む、請求項４または請求項５に記載の製造方法。
【請求項７】
アロフェン系物質分散液を、当該分散液に含まれるアロフェン粒子のうち９０％以上の粒子径が２μｍ以下となるように湿式粉砕機で処理する、請求項６に記載の製造方法。
【発明の詳細な説明】
【技術分野】
【０００１】
本発明は、アロフェンおよび石炭灰の一方または両方が繊維中に分散したレーヨン、およびその製造方法に関する。
【背景技術】
【０００２】
近年、環境ホルモンと呼ばれる物質およびこれに類似する物質が生物の生殖に悪影響を及ぼすことが広く知られている。そのため、環境ホルモンが生態系に放出されることを防止するべく、例えば、産業廃棄物処理施設で生じる廃水に含まれる環境ホルモンをレーザ照射または高圧処理等によって分解することが実施されている。また、産業廃棄物処理施設の作業者が環境ホルモンを摂取しないよう、適切な対策をとる必要があることも広く認識されている。
【０００３】
環境ホルモン類似物質の一つとして、フタル酸ジエチル（本明細書でＤＥＰと略す場合がある）が知られている。これは塩化ビニルを加工する際に使用される物質である。最近の研究は、ＤＥＰを吸着分解する物質としてアロフェンが有用であることを示している。アロフェンは、二酸化珪素、アルミナおよび三酸化二鉄を主成分とする粘土物質である。アロフェンは、脱臭抗菌作用を有するものとして既に知られており、例えば、特許文献１（特開２００１−４７４９３号公報）には、プラスチックシート材料の表面にアロフェン系粘土鉱物のコーティング層を有する吸着・凝集処理材が開示されている。また、特許文献２（特許第３２１５３１８号公報）には、光触媒と特定の吸着剤を含有する繊維において、アロフェンを付加的な吸着剤として使用しうることが開示されている。
【特許文献１】特開２００１−４７４９３号公報
【特許文献２】特許第３２１５３１８号公報
【発明の開示】
【発明が解決しようとする課題】
【０００４】
本発明者らは、アロフェンがＤＥＰを分解する能力に着目し、これを高濃度で含有する繊維を製造すれば、ＤＥＰを含む廃水を処理するのに適したフィルター、および産業廃棄物処理施設の作業者用の作業衣を得ることができると考えた。したがって、本発明は、アロフェンのＤＥＰ分解能を利用した繊維を提供することを課題とする。
【課題を解決するための手段】
【０００５】
本発明者らは、繊維表面に存在するアロフェンだけでなく、繊維内部に存在するアロフェンをも有効に利用しうる構成の繊維を得るべく、検討した。その結果、レーヨン中にアロフェンを分散させれば、レーヨンの吸水膨潤性を利用して、繊維内部に浸入した水分に含まれるＤＥＰを分解することができ、アロフェンを含有した合成繊維（多くは吸水性を有していない）と比較してより多くの廃棄水を処理することができ、ひいてはより多くのアロフェンを分解することができると考えた。
【０００６】
さらに、本発明者らは、アロフェンと石炭灰の構造が類似することに着目し、アロフェンとともに又はこれに代えて石炭灰を使用して、ＤＥＰ分解能を有する繊維を製造することができれば、火力発電所等で生じる石炭灰を有効に利用することができると考えた。火力発電所等で石炭を燃焼することにより生じる石炭灰は、一部において道路材、建材およびセメント原料として再利用されているものの、その多くは埋め立てにより廃棄されている。したがって、これを再利用することは、産業界において強く望まれている。そこで、石炭灰がＤＥＰ分解能を有するか否かについても検討したところ、石炭灰がアロフェンと同様にＤＥＰ分解能を有することを確認した。
【０００７】
即ち、本発明は、アロフェンおよび／または石炭灰をセルロース１００質量部に対して１〜２０質量部含むアロフェン系物質含有レーヨンを提供する。このレーヨンにおいては、アロフェンおよび／または石炭灰が繊維全体にわたって分散しており、繊維表面だけでなく、繊維内に浸入したＤＥＰをも分解できる。レーヨンは特に吸水性が大きく、内部に水を取り込んで膨潤する性質を有するため、本発明の繊維は廃水中のＤＥＰを分解するのに特に適している。また、本発明者らは、レーヨンがそれ自体、ＤＥＰを分解する能力をある程度有することを見いだした。したがって、本発明は、レーヨンならびにアロフェンおよび／または石炭灰が有するＤＥＰ分解能力が相乗的に発揮された、ＤＥＰ分解性繊維として提供され得る。
【０００８】
本発明のアロフェン系物質含有レーヨンは、アロフェンのみ、または石炭灰のみを含んでよく、あるいは両方を含んでよい。その意味において「および／または」という用語を使用している。アロフェンは一般に天然の粘土鉱物であるが、人工的に製造されたアロフェンを使用してよい。石炭灰は、一般に火力発電所等にて石炭を燃焼させることにより排出され、フライアッシュおよびクリンカアッシュ等と称されるものである。また、本明細書においては、石炭灰がアロフェンと類似する構造を有することから、アロフェンと石炭灰とを総称して（即ち、「アロフェンおよび／または石炭灰」という用語に代えて）、「アロフェン系物質」という用語を使用している。
【０００９】
本発明のアロフェン系物質含有レーヨンにおいては、レーヨンに含まれるアロフェンおよび／または石炭灰粒子のうち９０％以上が３μｍ以下の粒子径を有することが好ましい。粒子径が特定値以下である小さいアロフェンおよび／または石炭灰粒子を少なくとも９割含むアロフェンを使用することによって、セルロース１００質量部に対して最大で２０質量部のアロフェンを繊維中により良好に分散させることが可能となる。
【００１０】
本発明はまた、上記アロフェン系物質含有レーヨンを製造する方法として、
および／または石炭灰、ならびにノニオン系界面活性剤が水に分散したアロフェン系物質分散液を調製すること、
アロフェン系物質分散液をビスコースに添加混合すること、ならびに
アロフェン系物質分散液を添加したビスコースを紡糸すること
を含む、アロフェン系物質含有レーヨンの製造方法を提供する。
【００１１】
アロフェンは粘土鉱物であって水中で凝集しやすいため、これを繊維中に分散させることは一般に困難である。石炭灰もまた同様に、繊維中に分散させることは一般に困難である。また、アロフェンおよび石炭灰中の二酸化珪素はアルカリに可溶であるため、これをレーヨン中に分散させることは難しいと予想された。本発明においては、アロフェンおよび／または石炭灰を分散させる手法として、アロフェンおよび／または石炭灰を分散させたアロフェン系物質水分散液をビスコースに混合する手法を採用し、かつ特定の界面活性剤を用いてアロフェン系物質分散液を調製することにより、アロフェン系物質がビスコースに均一に分散することを可能にした。より具体的には、本発明の製造方法は、分散剤としてノニオン系界面活性剤を用いてアロフェン系物質を分散させる点に特徴がある。さらに、本発明の製造方法においては、アロフェン系物質とノニオン系分散剤とともに、粘度調整剤および沈降防止剤としてカルボキシメチルセルロースナトリウム（本明細書において、ＣＭＣと略すことがある）を使用し、これらを水に分散させてアロフェン系物質分散液を調製することが好ましい。ノニオン系界面活性剤を使用すると、カチオン系界面活性剤を使用する場合と比較して、アロフェン系物質をより大きい含有量でビスコース中に分散させることができ、有利であることがわかった。また、ＣＭＣを添加することにより、より安定的にアロフェン系物質を分散させ得ることがわかった。ＣＭＣは、アロフェン系物質分散液がビスコースに添加されたときに、アロフェン系物質をビスコースから保護する役割をし、アロフェン系物質がアルカリと接触することを防止し、二酸化珪素の溶出を抑制しているものと推測される。また、ＣＭＣは、紡糸時に酸と反応してカルボキシメチルセルロースとなり、これは繊維成分であるセルロースの骨格と同じ構造であるから、その一部が繊維中に残るとしても異物にならないものと推定され、また、実際に繊維性能がＣＭＣの存在により大きく影響を受けることはない。これらの理由により、ＣＭＣはアロフェン系物質の分散助剤として好適に使用される。尤も、ここで述べた理由は推定にすぎず、この推定によって本発明の範囲が影響を受けるものではないことに留意されたい。
【００１２】
本発明において、前記アロフェン系物質分散液は湿式粉砕機で処理することが好ましい。それにより、アロフェンおよび／または石炭灰の粒子が粉砕されて、より微細化された形態にて分散液中に存在することとなる。微細なアロフェンおよび／または石炭灰の粒子はビスコースにおいて良好に分散する。アロフェンおよび／または石炭灰の粒子は好ましくは、少なくとも９０％の粒子が２μｍ以下の粒子径を有するように粉砕される。
【発明の効果】
【００１３】
本発明のアロフェン系物質含有レーヨンは、繊維中にアロフェンおよび／または石炭灰が分散された構成を有し、かつレーヨンの吸水性およびＤＥＰ分解能と相俟って、有意にＤＥＰを分解する性質を呈する。したがって、本発明のアロフェン系物質含有レーヨンは、例えば、ＤＥＰ濃度の高い環境にて用いられる、フィルターおよび被服等を構成するのに適している。
【００１４】
また、本発明の製造方法は、特定の方法で調製したアロフェン系物質分散液をビスコースに添加することのみを要し、ビスコースの紡糸において特別な操作を要しない。したがって、本発明の製造方法によれば、通常のレーヨン製造装置を用いて、通常の手法でアロフェンおよび／または石炭灰を含有するレーヨンを得ることができる。
【発明を実施するための最良の形態】
【００１５】
本発明のアロフェン系物質含有レーヨンに含まれるアロフェン系物質、即ち、アロフェンおよび／または石炭灰は、その９０％以上が３μｍ以下の粒子径を有することが好ましい。アロフェン系物質の粒子径は、アロフェン系物質の分散液を使用して製造する場合にはこの分散液、またはこれを添加したビスコースもしくは紡糸後のセルロース繊維を光学顕微鏡（倍率１６０倍）で観察したときの一視野内に含まれる１０００個程度のアロフェン系物質の粒子（明らかに凝集しているものを除く）の直径を目視により計測する方法で測定される。アロフェン系物質の粒子が異形である場合には、粒子の輪郭の任意の２点を結ぶ線分のうち最も長い線分を当該粒子の粒子径とする。本発明においては、このようにして測定した粒子径が９０％以上（９割以上）の粒子について３μｍ以下であることが好ましい。このように微細なアロフェンは、天然のアロフェンまたは火力発電所等から排出された石炭灰を適当な微粉砕機（ジェットミル）を用いて粉砕することにより得られる。
【００１６】
本発明のレーヨンにおいて、アロフェン系物質の粒子の９０％以上が２μｍ以下の粒子径を有することが好ましく、具体的にはアロフェン系物質の粒子の９０％以上が１〜２μｍの粒子径を有する。このように小さい粒子径のアロフェン系物質は、例えば、上記９０％以上が３μｍ以下の粒子径を有するアロフェン系物質を分散させた水溶液を、湿式粉砕機でさらに処理することにより得られる。
【００１７】
アロフェン系物質の含有量は、繊維のセルロース１００質量部に対して１〜２０質量部であり、好ましくは５〜１５質量部である。アロフェン系物質の含有量が少ないと、繊維のＤＥＰ分解能が不十分となる。アロフェン系物質の含有量が多いほど、繊維のＤＥＰ分解能は高くなる。しかし、アロフェン系物質を大量にレーヨン中に分散させることは困難である。よって、実用的な繊維生産性を達成するにはアロフェン系物質の含有量の上限はセルロース１００質量部に対して２０質量部程度とすることが好ましい。また、石炭灰をレーヨンに含有させる場合には、石炭灰とアロフェンと組み合わせて使用する（両者を混合して使用する）ことが、ＤＥＰ分解能の観点からは好ましい。
【００１８】
本発明のアロフェン系物質含有レーヨンは、後述するように通常のビスコース紡糸法により製造することができる。したがって、その繊度は、用途等に応じて任意に選択することができ、例えば１〜１７dtexの範囲から選択される。また、ステープルおよびフィラメントのいずれの形態で提供されてよい。
【００１９】
本発明のアロフェン系物質含有レーヨンは、普通レーヨン、強力レーヨンおよびポリノジックのいずれであってもよい。また、本発明のアロフェン系物質含有レーヨンは、紡績して紡績糸とするために用いられ、あるいは不織布または紙を製造するために用いられる。紡績糸は、さらに織物および編物を製造するために用いられる。これらの不織布、紙、織物および編物等の繊維製品は、ＤＥＰの濃度が高い環境で使用する製品、例えば産業廃棄物処理に従事する作業者の作業衣およびマスク、ならびに廃水を処理するフィルターとして提供されることが特に好ましい。また、本発明のレーヨンを含む繊維製品は、通常のレーヨンを含む繊維製品と同じ用途において広汎に使用できる。例えば、本発明のレーヨンを含む繊維製品は、カーテンおよびカーペット等のインテリア製品の部材として提供でき、その場合には外部から侵入する又は建材から放出される環境ホルモンを分解して室内環境を良好に維持することができる。あるいは、本発明のレーヨンを含む不織布は、使い捨てワイパーおよび簡易フィルターとして使用でき、その場合には不織布中に保持した物質に含まれる環境ホルモンを分解することが可能となる。
【００２０】
あるいは、本発明のアロフェン系物質含有レーヨンは、ＤＥＰを含む廃水中にそのまま投入することにより、一種のＤＥＰ分解材として機能させることができる。レーヨンは生分解性を有するため、廃水中に投入して放置しておくことによって、自然に分解させることができ、回収する必要がないから、本発明のアロフェン系物質含有レーヨンは取り扱い性に優れた廃水処理材として使用できる。このような廃水処理材として使用するレーヨンは、好ましくは１．７〜１０dtexの繊度を有する。
【００２１】
次に本発明のアロフェン系物質含有レーヨンを製造する方法を説明する。本発明のアロフェン系物質含有レーヨンは、アロフェン系物質分散液をビスコースに添加し、このビスコースを紡糸する方法により製造される。アロフェン系物質分散液は、アロフェン系物質である、アロフェンおよび石炭灰から選ばれる少なくとも１種の物質を、ノニオン系界面活性剤および好ましくはＣＭＣとともに水に分散させて調製する。アロフェン系物質分散液は、アロフェン系物質を５〜２０質量％、ノニオン系界面活性剤を０．１〜２質量％の割合で含むことが好ましく、さらにＣＭＣを０．１〜１質量％の割合で含むことがより好ましい。
【００２２】
アロフェン系物質は、天然のアロフェンまたは火力発電所からの石炭灰をその９０％以上の粒子径が３μｍ以下となるように粉砕してから水中に分散させることが好ましい。ビスコース中での分散性を良好にするためである。ノニオン系界面活性剤として、例えば、竹本油脂（株）製のＭ−１３８（商品名）およびアクゾノーベル（株）製のＢＥＲＯＬ  ＶＩＳＣＯ  ３２（商品名）を使用できる。
【００２３】
アロフェン系物質分散液は好ましくは湿式粉砕機で処理される。それにより、アロフェン系物質をより微細な粒子にして（具体的には、粒子径１〜２μｍ程度の粒子の占める割合が９０％以上となるように）分散させることができる。湿式粉砕機は、市販されているものを任意に使用でき、例えば、ダイノーミル（DYNO−MILL（商品名）：（株）シンマルエンタープライゼス製）を好ましく使用できる。湿式粉砕機による処理は好ましくは複数回（例えば２〜５回）繰り返してよく、その場合、アロフェン系物質の粒子径をより小さくすることができる。湿式粉砕機による処理後の分散液は、液中の粗大粒子（≧１０μｍ）を除去するために、必要に応じて濾過してよい。
【００２４】
このようにして調製したアロフェン系物質分散液をビスコースに添加して、アロフェン系物質を含有するビスコースを得る。アロフェン系物質分散液の添加量は、最終的に得られる繊維に所定の濃度のアロフェン系物質が分散されるように、ビスコース中のセルロース濃度およびアロフェン系物質分散液中のアロフェン系物質の濃度を考慮して、選択される。
【００２５】
アロフェン系物質分散液を添加したビスコースは、アロフェン系物質が均一に分散するように混合する。このビスコースは、通常の紡糸浴を用いて、通常の方法で紡糸することにより繊維化され、この繊維を通常の方法で精練することにより、本発明のアロフェン系物質含有レーヨンを得ることができる。精練工程において、漂白（即ち、晒）は実施しても実施しなくてもよい。漂白を実施すると、ＤＥＰの分解能は若干低減する傾向にある。
【００２６】
本発明のアロフェン系物質含有レーヨンによるＤＥＰの分解は、下記のように進行すると考えられる。即ち、下記の式は、フタル酸ジエチル（ＤＥＰ）が、加水分解によりフタル酸エチルアニオン（ＥＰ）アニオンとなり、このＥＰアニオンが脱炭酸により分解されて、安息香酸エチル（ＥＢ）を生成する分解過程、およびＥＰアニオンがさらに加水分解されて、フタル酸（ＰＡ）ジアニオンを生成し、ＰＡアニオンが脱炭酸によりさらに分解されて安息香酸（ＢＡ）アニオンを生成する分解過程を示している。式中に示していないが、ＥＢエチルおよびＥＢアニオンは、さらに分解して、ベンゼンを生成すると考えられる。
【００２７】
【化１】
2005350785.tif 000002
【実施例】
【００２８】
以下、本発明の内容について実施例を挙げて具体的に説明するが、本発明はこの実施例により限定されるものではない。
【００２９】
（実施例１）
天然のアロフェンをホソカワミクロン株式会社製のジェットミルで粉砕してアロフェン粉体を得た。このアロフェン粉体においては、９０％以上の粒子が約３μｍの粒子径を有していた。このアロフェン粉体、ノニオン系界面活性剤（アクゾノーベル（株）製のＢＥＲＯＬ  ＶＩＳＣＯ  ３２（商品名））およびＣＭＣを、イオン交換水中に、全体に占める割合がそれぞれ１０質量％、０．５質量％、および０．２質量％となるように混合し、アロフェン分散液を得た。次いで、この分散液を、湿式粉砕機（ダイノーミル、（株）シンマルエンタープライゼス製）で処理した。処理は、流量を１０リットル／時間として、４回繰り返した。さらに、分散液をバグフィルターにより濾過して、粗大粒子を除去した。
【００３０】
セルロース含有量８．５質量％、水酸化ナトリウム５．７質量％、二硫化炭素３２質量％（セルロース質量に対して）の組成で、落球粘度５６秒、塩化アンモニウム価１７ｃｃのビスコースを準備した。このビスコースに上記アロフェン分散液を、アロフェンの量がセルロース１００質量部に対して１０質量部となるような量で添加し、混合してアロフェンを分散させた。
【００３１】
得られた混合ビスコースを、二浴緊張紡糸法により、紡糸速度５０ｍ／分、延伸率５０％で紡糸して、繊度約５．６dtexの繊維を得た。第１浴（紡糸浴）の組成は、硫酸１１５ｇ／ｌ、硫酸亜鉛１５ｇ／ｌ、硫酸ナトリウム３５０ｇ／ｌであり、温度は５０℃とした。紡糸ノズルは、孔径０．０９mmのホールを４０００個有するものであった。紡糸中、単糸切れ等の不都合は生じず、混合ビスコースの紡糸性は良好であった。
【００３２】
このようにして得たビスコースレーヨンを、精練工程に付した。精練工程は、通常の方法で、熱水処理、水流化処理、漂白、酸洗い、および油剤付与（即ち、オイリング）の順で実施して行った。漂白は、次亜塩素酸ソーダ水溶液（０．０３質量％）を用いて実施した。油剤付与後、圧縮ローラで余分な油剤を繊維から落とした後、乾燥処理（６０℃、７時間）を施して、アロフェン系物質含有レーヨンを得た。
【００３３】
（実施例２）
精練工程において、漂白を実施せずに、熱水処理および脱硫のみを実施したことを除いては、実施例１と同様にして、未漂白（未晒）のアロフェン系物質含有レーヨンを得た。
【００３４】
（実施例３）
実施例１と同様にしてアロフェン分散液を得た後、これを、アロフェンの量がセルロース１００質量部に対して２．６質量部となるような量で添加し、混合してアロフェンをビスコース中に分散させた。次いで、このビスコースを、繊度約１．７dtexの繊維が得られるように、孔径０．０７ｍｍのホールを４０００個有するノズルを用いて、延伸率を５０％としたことを除いては、上記実施例１で採用した条件と同じ紡糸条件で紡糸し、精練工程に付して、アロフェン系物質含有レーヨンを得た。
【００３５】
（比較例１）
アロフェン分散液を添加しないことを除いては、実施例２と同様にして、レーヨンを得た。
【００３６】
（比較例２）
アロフェン粉体、およびポリエチレンイミンを主成分とするカチオン系界面活性剤を、イオン交換水中に、全体に占める割合がそれぞれ１０質量％および０．４質量％となるように混合した。次いで、この混合液を、湿式粉砕機（ダイノーミル、（株）シンマルエンタープライゼス製）で処理してアロフェン分散液を調製した。湿式粉砕機による処理は、実施例１で採用した条件と同じ条件で実施し、処理後バグフィルターにより濾過して、粗大粒子を除去した。このアロフェン分散液を、実施例１と同様にしてビスコースに添加し、このビスコースを紡糸したところ、紡糸後まもなく単糸切れが発生し、紡糸することができなかった。この比較例２は、カチオン系界面活性剤がアロフェンを分散させるのに適していないことを示す。
【００３７】
（繊維性能）
実施例１〜３および比較例１で得たレーヨンの引張強度、伸度および灰分を測定した。引張強度および伸度はＪＩＳ  Ｌ  １０１５に準じて測定し、乾燥および湿潤状態で測定した。灰分測定もまた、ＪＩＳ  Ｌ  １０１５に準じて測定した。結果を表１に示す。
【００３８】
【表１】
2005350785.tif 000003
【００３９】
（ＤＥＰの分解能の評価）
実施例１および２、ならびに比較例１の繊維のＤＥＰ吸着分解能を、次のように評価した。評価しようとする繊維０．５ｇを、０．０５ｍＭのＤＥＰ水溶液８ｍｌに浸し、３５℃の恒温槽中にて保持し、２４時間経過させた。２４時間経過後、溶液の一部をシリンジにより採取して、そのＵＶスペクトル（波長２００〜３００ｎｍ）を測定した。その後、さらに２４時間経過させて、溶液の一部を採取してＵＶスペクトルを測定することを３回繰り返して実施した。
【００４０】
これとは別に、ＤＥＰの０．０５ｍＭ水溶液、ならびにＤＥＰの分解生成物である、フタル酸（ＰＡ）ジアニオン、フタル酸エチル（ＥＰ）アニオン、安息香酸（ＢＡ）アニオンおよび安息香酸エチル（ＥＢ）のそれぞれについて、各化合物またはイオンを０．０５ｍＭの濃度で含む水溶液のＵＶスペクトルをそれぞれ測定した。これらの化合物は、上述のように、ＤＥＰが分解したときに生成されると予想される化合物である。
【００４１】
これらのＵＶスペクトルの測定結果から、各繊維を浸した溶液について、ＤＥＰおよび分解生成物（ＰＡジアニオン、ＢＡアニオンおよびＥＢ）が溶液中に占める割合の経時変化を求めた。具体的には、各繊維を浸した状態にて一定時間経過させた後のＤＥＰ溶液のスペクトルと、上述のように予め測定しておいた分解生成物単独のスペクトルを合成し、フィッティングさせて、溶液中の各成分の割合を推定した。結果を表２に示す。
【００４２】
【表２】
2005350785.tif 000004
【００４３】
表２に示すように、比較例１のレーヨン（アロフェンを含まないレーヨン）をＤＥＰ水溶液に浸した場合でも、ＤＥＰの減少およびＰＡジアニオンの生成が認められ、レーヨンそれ自体がＤＥＰ分解能を有することが確認された。本発明のアロフェン系物質含有レーヨンをＤＥＰ水溶液に浸した場合には、ＥＢ、ＰＡジアニオンおよびＢＡアニオンの生成が確認された。ＥＢ（安息香酸エチル）の生成は、ＥＰ（フタル酸エチル）アニオンがさらに分解されたことを示し、安息香酸（ＢＡ）アニオンの生成は、フタル酸（ＰＡ）ジアニオンがさらに分解されたことを示し、したがって、本発明のアロフェン系物質含有レーヨンが、高いＤＥＰ分解能を発揮していることを示す。また、本発明のアロフェン系物質含有レーヨンは、漂白された場合（実施例１）でも、未漂白の場合（実施例２）でも、ＤＥＰ分解能を有することが確認された。特に、実施例１の繊維を浸した溶液中の２４時間経過後のＤＥＰの割合が実施例２の繊維を浸した溶液のそれよりも小さく、未漂白の繊維は漂白した繊維よりも分解反応を速く進行させ得ることを示している。
【００４４】
実施例３の繊維を同様に、０．０５ｍＭのＤＥＰ水溶液８ｍｌに浸して、同様に２４時間ごとに溶液のＵＶスペクトルを測定した。その結果、時間の経過にともなって、０．０５ｍＭのＤＥＰ水溶液のＵＶスペクトルとは異なる形状のスペクトルが得られ、ＤＥＰの割合が減少していることが確認された。
【産業上の利用可能性】
【００４５】
本発明のアロフェン系物質含有レーヨンは、ＤＥＰ分解能を有するので、そのまま廃水処理材として使用でき、また、本発明のアロフェン系物質含有レーヨンは通常のレーヨンと同様、各種繊維製品を製造するために使用できるので、ＤＥＰ分解能を有するフィルターまたは被服を製造するのに適している。